(57)【特許請求の範囲】
【請求項１】
粘度平均分子量が、１００×１０４以上１，０００×１０４以下であり、
以下の等温結晶化時間測定条件により求められる、１２５℃と１２３℃の等温結晶化時間の比が、３．５以上１０．０以下であり、
示差走査熱量計（ＤＳＣ）から求められる結晶化度が、４０．０％以上７５．０％以下である、
エチレン重合体。
（等温結晶化時間測定条件）
１）５０℃で１分間保持後、２００℃／ｍｉｎの昇温速度で１８０℃まで昇温
２）１８０℃で５分間保持後、８０℃／ｍｉｎの降温速度で１２２℃まで冷却
３）１２２℃で５分間保持後、２００℃／ｍｉｎの昇温速度で１８０℃まで昇温
４）１８０℃で５分間保持後、８０℃／ｍｉｎの降温速度で１２３℃まで冷却
５）１２３℃で１０分間保持後、２００℃／ｍｉｎの昇温速度で１８０℃まで昇温
（１２３℃に達した時間を起点０分として１２３℃の等温結晶化時間を測定）
６）１８０℃で５分間保持後、８０℃／ｍｉｎの降温速度で１２４℃まで冷却
７）１２４℃で１５分間保持後、２００℃／ｍｉｎの昇温速度で１８０℃まで昇温
８）１８０℃で５分間保持後、８０℃／ｍｉｎの降温速度で１２５℃まで冷却
９）１２５℃で３０分間保持後、２００℃／ｍｉｎの昇温速度で１８０℃まで昇温
（１２５℃に達した時間を起点０分として１２５℃の等温結晶化時間を測定）
【請求項２】
示差走査熱量計（ＤＳＣ）から求められる第１融解ピークの融点（Ｔｍ１）と第２融解ピークの融点（Ｔｍ２）との差が、０℃以上１０℃未満である、請求項１に記載のエチレン重合体。
【請求項３】
示差走査熱量計（ＤＳＣ）から求められる第１融解ピークの融解開始温度と第２融解ピークの融解開始温度との差が、５．０℃以上である、請求項１又は２に記載のエチレン重合体。
【請求項４】
ＴｉとＡｌの総含有量が、１．０ｐｐｍ以上３０．０ｐｐｍ以下である、請求項１〜３のいずれか１項に記載のエチレン重合体。
【請求項５】
塩素含有量が、３０ｐｐｍ以下である、請求項１〜４のいずれか１項に記載のエチレン重合体。
【請求項６】
ヘキサンで抽出される炭素数１６と炭素数１８の炭化水素成分の合計含有量が、２００ｐｐｍ以下である、請求項１〜５のいずれか１項に記載のエチレン重合体。
【請求項７】
請求項１〜６のいずれか１項に記載のエチレン重合体を含む、延伸成形体。
【請求項８】
請求項１〜６のいずれか１項に記載のエチレン重合体を含む、微多孔膜。
【請求項９】
請求項１〜６のいずれか１項に記載のエチレン重合体を含む、繊維。
【発明の詳細な説明】
【技術分野】
【０００１】
本発明は、エチレン重合体、並びにこれを含む延伸成形体、微多孔膜、及び繊維に関する。
【背景技術】
【０００２】
エチレン重合体は、フィルム、シート、微多孔膜、繊維、発泡体、パイプ等多種多様な用途に用いられている。エチレン重合体が用いられている理由としては、溶融加工が容易で、得られた成形体は、機械強度が高く、耐薬品性、剛性等にも優れるからである。中でも超高分子量エチレン重合体は、分子量が大きいため、より機械強度が高く、摺動性や耐摩耗性に優れ、化学的安定性や長期信頼性にも優れる。【０００３】
しかしながら、超高分子量エチレン重合体は、融点以上の温度で結晶を溶融させても流動性が低く、容易に溶融成形することができない。そのため、金型に超高分子量エチレン重合体パウダーを充填させた後、高圧で圧縮することで成形体ブロックを作製し、そのブロックを切削することでフィルムやシート状に加工する方法が一般的に用いられる（例えば、特許文献１参照）。その他の加工方法としては、超高分子量エチレン重合体を溶剤に溶解した状態で加工して、その後、溶媒を除去する方法が選択される。例えば、微多孔膜や高強度繊維等では、流動パラフィンやデカリン等の溶剤と共に押出機で加熱混練され、冷却しながら膜や糸状に加工される。その後、溶剤を抽出等で除去し、続いて融点近傍まで再加熱して、延伸や熱固定する方法がとられている（例えば、特許文献２参照）。【０００４】
このように、超高分子量エチレン重合体は、温度制御を高精度に行い、溶融と固化を繰り返しながら緻密な加工を行うことで成形体の物性を制御している。成形体の物性は、半結晶性樹脂であるエチレン重合体の場合、結晶化度、結晶サイズや分子配向等によって大きな影響を受け、エチレン重合体が温度変化に追随して結晶化する時の速度が、極めて重要となる。【０００５】
結晶化速度を制御した公知文献としては、例えば、特許文献３に、微多孔膜において、ポリオレフィン樹脂の融点より２５℃低い温度における等温結晶化時間が２００秒以下であると、原料の結晶性と、低ドラフト比での製膜性のバランスが良好で、原反製膜が容易になることが開示されている。
また、例えば、特許文献４には、微多孔膜において、ポリオレフィン樹脂と成膜用溶剤からなるポリオレフィン樹脂組成物に結晶造核剤を添加することで、結晶化時間が短くなり、微多孔膜の細孔構造が、より均一で、より緻密になり、その機械的強度と耐電圧特性が向上することが開示されている。
【先行技術文献】
【特許文献】
【０００６】
【特許文献１】特許第２５６６１１２号
【特許文献２】特開平２−２１５５９号公報
【特許文献３】特開２０１３−３２４９０号公報
【特許文献４】国際公開２０１６／１０４７９１号パンフレット
【発明の概要】
【発明が解決しようとする課題】
【０００７】
しかしながら、特許文献３では、結晶化速度が比較的速い超高分子量エチレン重合体に関する記述だけであり、温度が変化したときにおける結晶化速度の変化が、物性に及ぼす影響については言及されていない。また、物性のバランスをとるために熱固定時間が長くなる傾向にあり、生産性に問題がある。
特許文献４においても、結晶化速度を速めることのみに言及しており、さらに結晶化速度を速めるために結晶核剤を導入するため、結晶核剤が残存して膜に凸部が形成され塗工ができないことや、結晶核剤により細孔が潰れることや、或いは、結晶核剤近傍のみ結晶化速度が速いため膜の均一性に劣ること等の問題が生じる。【０００８】
本発明は、上記問題点に鑑みてなされたものであり、結晶化速度の温度応答が早く、加工性、及び生産安定性に優れるエチレン重合体、並びに、かかるエチレン重合体を含む、強度及び寸法精度に優れた、延伸成形体、微多孔膜、及び繊維を提供することを目的とする。
【課題を解決するための手段】
【０００９】
本発明者は、前記課題を解決するために鋭意研究を進めた結果、所定の粘度平均分子量、所定の結晶化度、及び所定の１２５℃と１２３℃の等温結晶化時間の比を有するエチレン重合体が、上記の課題を解決することができることを見出し、本発明を完成するに至った。【００１０】
即ち、本発明は以下のとおりである。
［１］
粘度平均分子量が、１００×１０４以上１，０００×１０４以下であり、
以下の等温結晶化時間測定条件により求められる、１２５℃と１２３℃の等温結晶化時間の比が、３．５以上１０．０以下であり、
示差走査熱量計（ＤＳＣ）から求められる結晶化度が、４０．０％以上７５．０％以下である、
エチレン重合体。
（等温結晶化時間測定条件）
１）５０℃で１分間保持後、２００℃／ｍｉｎの昇温速度で１８０℃まで昇温
２）１８０℃で５分間保持後、８０℃／ｍｉｎの降温速度で１２２℃まで冷却
３）１２２℃で５分間保持後、２００℃／ｍｉｎの昇温速度で１８０℃まで昇温
４）１８０℃で５分間保持後、８０℃／ｍｉｎの降温速度で１２３℃まで冷却
５）１２３℃で１０分間保持後、２００℃／ｍｉｎの昇温速度で１８０℃まで昇温
（１２３℃に達した時間を起点０分として１２３℃の等温結晶化時間を測定）
６）１８０℃で５分間保持後、８０℃／ｍｉｎの降温速度で１２４℃まで冷却
７）１２４℃で１５分間保持後、２００℃／ｍｉｎの昇温速度で１８０℃まで昇温
８）１８０℃で５分間保持後、８０℃／ｍｉｎの降温速度で１２５℃まで冷却
９）１２５℃で３０分間保持後、２００℃／ｍｉｎの昇温速度で１８０℃まで昇温
（１２５℃に達した時間を起点０分として１２５℃の等温結晶化時間を測定）
［２］
示差走査熱量計（ＤＳＣ）から求められる第１融解ピークの融点（Ｔｍ１）と第２融解ピークとの融点（Ｔｍ２）の差が、０℃以上１０．０℃未満である、［１］に記載のエチレン重合体。
［３］
示差走査熱量計（ＤＳＣ）から求められる第１融解ピークの融解開始温度と第２融解ピークの融解開始温度との差が、５．０℃以上である、［１］又は［２］に記載のエチレン重合体。
［４］
ＴｉとＡｌの総含有量が、１．０ｐｐｍ以上３０．０ｐｐｍ以下である、［１］〜［３］のいずれかに記載のエチレン重合体。
［５］
塩素含有量が、３０ｐｐｍ以下である、［１］〜［４］のいずれかに記載のエチレン重合体。
［６］
ヘキサンで抽出される炭素数１６と炭素数１８の炭化水素成分の合計含有量が、２００ｐｐｍ以下である、［１］〜［５］のいずれかに記載のエチレン重合体。
［７］
［１］〜［６］のいずれかに記載のエチレン重合体を含む、延伸成形体。
［８］
［１］〜［６］のいずれかに記載のエチレン重合体を含む、微多孔膜。
［９］
［１］〜［６］のいずれかに記載のエチレン重合体を含む、繊維。
【発明の効果】
【００１１】
本発明によれば、結晶化速度の温度応答が早く、加工性、及び生産安定性に優れるエチレン重合体、並びにこれを含む、強度及び寸法精度に優れた、延伸成形体、微多孔膜、及び繊維を実現することができる。
【図面の簡単な説明】
【００１２】
【図１】実施例１の１２５℃と１２３℃の等温結晶化時間測定チャート
【発明を実施するための形態】
【００１３】
以下、本発明を実施するための形態（以下、「本実施形態」ともいう。）について詳細に説明する。なお、本発明は、本実施形態に限定されるものではなく、その要旨の範囲内で種々変形して実施することができる。
【００１４】
［エチレン重合体］
本実施形態のエチレン重合体は、粘度平均分子量が、１００×１０４以上１，０００×１０４以下であり、１２５℃と１２３℃の等温結晶化時間の比が、３．５以上１０．０以下であり、示差走査熱量計（ＤＳＣ）から求められる結晶化度が、４０．０％以上７５．０％以下である。以下、上記要件について説明する。
【００１５】
本実施形態のエチレン重合体としては、特に限定されないが、例えば、エチレン単独重合体、又は、エチレンと、他のコモノマーとの共重合体等が好適に挙げられる。他のコモノマーとしては、特に限定されないが、例えば、α−オレフィン、ビニル化合物等が挙げられる。
上記α−オレフィンとしては、特に限定されないが、例えば、炭素数３〜２０のα−オレフィンが挙げられ、具体的には、プロピレン、１−ブテン、４−メチル−１−ペンテン、１−ヘキセン、１−オクテン、１−ノネン、１−デセン、１−ウンデセン、１−ドデセン、１−トリデセン、１−テトラデセン等が挙げられる。さらに、上記ビニル化合物としては、特に限定されないが、例えば、ビニルシクロヘキサン、スチレン及びその誘導体等が挙げられる。また、必要に応じて、他のコモノマーとして、１，５−ヘキサジエン、１，７−オクタジエン等の非共役ポリエンを使用することもできる。
上記共重合体は３元ランダム重合体であってもよい。他のコモノマーは１種単独で用いてもよく、２種以上を併用してもよい。
他のコモノマーの量は、エチレン重合体に対し、好ましくは０．２０ｍｏｌ％以下であり、より好ましくは０．１５ｍｏｌ％以下であり、さらに好ましくは０．１０ｍｏｌ％以下である。他のコモノマーの量が０．２０ｍｏｌ％以下であることにより、結晶化度を高くすることが可能で、１２５℃と１２３℃の等温結晶化時間の比を、３．５以上１０．０以下の範囲に調整しやすい傾向にある。尚、エチレン重合体のコモノマー量は、赤外分析法、ＮＭＲ法等で確認することができる。
【００１６】
本実施形態のエチレン重合体の密度は、特に限定されないが、好ましくは９１０ｋｇ／ｃｍ３以上９８０ｋｇ／ｃｍ３以下であり、より好ましくは９１５ｋｇ／ｍ３以上９７０ｋｇ／ｃｍ３以下であり、さらに好ましくは９２０ｋｇ／ｍ３以上９６５ｋｇ／ｃｍ３以下である。エチレン重合体の密度が９１０ｋｇ／ｃｍ３以上９８０ｋｇ／ｃｍ３以下であることにより、エチレン重合体の１２５℃と１２３℃の等温結晶化時間の比が３．５以上１０．０以下になる傾向にあり、本実施形態のエチレン重合体を含む、延伸成形体、微多孔膜、及び繊維も、優れた強度を有するものとなる。尚、エチレン重合体の密度は、エチレン重合体パウダーのプレスシートから切り出した切片を１２０℃で１時間アニーリングし、その後２５℃で１時間冷却したものを密度測定用サンプルとして用い、ＪＩＳ  Ｋ  ７１１２に準じて測定することによって求めることができる。エチレン重合体パウダーのプレスシートは、縦６０ｍｍ、横６０ｍｍ、厚み２ｍｍの金型を用い、ＡＳＴＭ  Ｄ  １９２８  Ｐｒｏｃｅｄｕｒｅ  Ｃに準じて作製することができる。より具体的には、エチレン重合体の密度は、実施例に記載の方法により測定することができる。
【００１７】
（粘度平均分子量（Ｍｖ））
本実施形態のエチレン重合体の粘度平均分子量（Ｍｖ）は、１００×１０４以上１，０００×１０４以下であり、好ましくは１２０×１０４以上９００×１０４以下であり、より好ましくは１４０×１０４以上８００×１０４以下である。粘度平均分子量（Ｍｖ）が１００×１０４以上であることにより、後述するエチレン重合体の１２５℃と１２３℃の等温結晶化時間の比が大きくなる傾向にあり、第１融解ピークの融解開始温度と第２融解ピークの融解開始温度の差も大きくなる傾向にある。また、エチレン重合体中に含有される低分子量成分の量を少なくすることができる。さらに、本実施形態のエチレン重合体を含む、延伸成形体、微多孔膜、及び繊維は、優れた強度を有するものとなる。一方で、粘度平均分子量（Ｍｖ）が１，０００×１０４以下であることにより、溶融流動性、溶媒への溶解性や延伸性等が向上し、加工が容易になる。
【００１８】
エチレン重合体の粘度平均分子量（Ｍｖ）は、後述する触媒を用い、重合条件等を適宜調整することで調整することができる。重合条件としては、具体的には、重合系に水素を存在させること、及び／又は重合温度を変化させること等によって粘度平均分子量を調節することができる。
【００１９】
本実施形態のエチレン重合体の粘度平均分子量（Ｍｖ）は、デカリン中にエチレン重合体を異なる濃度で溶解した溶液を用意し、該溶液の１３５℃における溶液粘度を測定する。このようにして測定された溶液粘度から計算される還元粘度を濃度０に外挿し、極限粘度を求め、求めた極限粘度［η］（ｄＬ／ｇ）から、以下の数式Ａにより算出することができる。より具体的には、実施例に記載の方法により測定することができる。
【００２０】
Ｍｖ＝（５．３４×１０４）×［η］１．４９                  ・・・数式Ａ
【００２１】
（１２５℃と１２３℃の等温結晶化時間の比）
等温結晶化時間とは、融点を超える温度でポリマーを一度溶融した後、温度を下げて、ある温度に固定した時の固化時間（結晶化速度）を測定した値のことをいう。具体的には、示差走査熱量計（ＤＳＣ）を用いて、エチレン重合体を入れたアルミパンを加熱炉に入れ、窒素雰囲気下で５０℃、１分間保持した後、２００℃／ｍｉｎの昇温速度で１８０℃まで昇温して、１８０℃にて５分間保持することでエチレン重合体を溶融させる。次に、８０℃／ｍｉｎの降温速度で１２２℃まで降温し、１２２℃にて保持する。１２２℃に達した時間を起点（０分）として、結晶化に起因する発熱ピークのピークトップが得られた時間を１２２℃での等温結晶化時間として測定することができる。続いて、同様に昇温、降温を繰り返して１２３℃、１２４℃、１２５℃の等温結晶化時間を測定する。
【００２２】
本実施形態における１２５℃と１２３℃の等温結晶化時間の比は、１）５０℃で１分間保持後、２００℃／ｍｉｎの昇温速度で１８０℃まで昇温し；２）１８０℃で５分間保持後、８０℃／ｍｉｎの降温速度で１２２℃まで冷却し；３）１２２℃で５分間保持後、２００℃／ｍｉｎの昇温速度で１８０℃まで昇温し；４）１８０℃で５分間保持後、８０℃／ｍｉｎの降温速度で１２３℃まで冷却し；５）１２３℃で１０分間保持後、２００℃／ｍｉｎの昇温速度で１８０℃まで昇温し、ここで、１２３℃に達した時間を起点０分として１２３℃の等温結晶化時間を測定し；６）１８０℃で５分間保持後、８０℃／ｍｉｎの降温速度で１２４℃まで冷却し；７）１２４℃で１５分間保持後、２００℃／ｍｉｎの昇温速度で１８０℃まで昇温し；８）１８０℃で５分間保持後、８０℃／ｍｉｎの降温速度で１２５℃まで冷却し；９）１２５℃で３０分間保持後、２００℃／ｍｉｎの昇温速度で１８０℃まで昇温し、ここで、１２５℃に達した時間を起点０分として１２５℃の等温結晶化時間を測定する；ことによって、測定される。
すなわち、本実施形態における１２５℃と１２３℃の等温結晶化時間の比は、以下の等温結晶化時間測定条件により求められる。
（等温結晶化時間測定条件）
１）５０℃で１分間保持後、２００℃／ｍｉｎの昇温速度で１８０℃まで昇温
２）１８０℃で５分間保持後、８０℃／ｍｉｎの降温速度で１２２℃まで冷却
３）１２２℃で５分間保持後、２００℃／ｍｉｎの昇温速度で１８０℃まで昇温
４）１８０℃で５分間保持後、８０℃／ｍｉｎの降温速度で１２３℃まで冷却
５）１２３℃で１０分間保持後、２００℃／ｍｉｎの昇温速度で１８０℃まで昇温
（１２３℃に達した時間を起点０分として１２３℃の等温結晶化時間を測定）
６）１８０℃で５分間保持後、８０℃／ｍｉｎの降温速度で１２４℃まで冷却
７）１２４℃で１５分間保持後、２００℃／ｍｉｎの昇温速度で１８０℃まで昇温
８）１８０℃で５分間保持後、８０℃／ｍｉｎの降温速度で１２５℃まで冷却
９）１２５℃で３０分間保持後、２００℃／ｍｉｎの昇温速度で１８０℃まで昇温
（１２５℃に達した時間を起点０分として１２５℃の等温結晶化時間を測定）
【００２３】
本実施形態のエチレン重合体の１２５℃と１２３℃の等温結晶化時間の比は、１２５℃の等温結晶化時間を１２３℃の等温結晶化時間で除した値であり、エチレン重合体の融点近傍の温度差における等温結晶化時間の比は、各種成形加工において、その成形品の物性を決める重要な値である。この比が大きいことは、わずかな温度差により結晶化する速度、或いは溶融する速度が大きく変化することを意味し、「結晶化速度の温度応答が早い」、又は、「結晶化速度の温度応答性に優れる」ということもできる。
【００２４】
本実施形態のエチレン重合体の１２５℃と１２３℃の等温結晶化時間の比は、３．５以上１０．０以下であり、好ましく３．７以上９．０以下であり、より好ましくは３．９以上８．０以下である。１２５℃と１２３℃の等温結晶化時間の比が３．５以上であることにより、溶融紡糸したときの加工性に優れ、エチレン重合体を含むゲルがノズルから出て冷却される過程で、素早く結晶化が進行し、ゲルが高粘度化するため高速で巻き取ることができ、糸径も安定する傾向にある。また、微多孔膜の製造においても、エチレン重合体を含むゲルがＴダイから出て空冷される過程で、ゲルが素早く固化するため、冷却ロールへの添加剤等の付着が少なくなるだけでなく、溶剤の液だれも抑制することができる。また、熱固定時においても、短時間で配向緩和することが可能で、生産速度を上げられるだけでなく、熱収縮も抑制することができ、耐熱性も高くなる傾向にある。さらに、圧縮成形においても短時間で配向緩和でき、温度を少し下げるだけで固化が急速に進むため冷却時間が短縮でき、高速成形が可能となる。一方、１２５℃と１２３℃の等温結晶化時間の比が１０．０以下であることにより、温度変化に対して結晶化速度の変化が大きすぎず、製膜の安定性に優れる傾向にある。
【００２５】
本実施形態のエチレン重合体の１２５℃の等温結晶化時間は、限定されるものではないが、好ましくは２０分以内であり、より好ましくは１５分以内であり、さらに好ましくは１０分以内である。エチレン重合体の１２５℃の等温結晶化時間が２０分以内であることにより、成形時間を短縮することができ、経済的にも好ましい。
【００２６】
本実施形態のエチレン重合体の１２５℃と１２３℃の等温結晶化時間の比を３．５以上１０．０以下に調整する方法としては、エチレン重合体の製造において、エチレンガス、溶媒、触媒等を連続的に重合系内に供給し、生成したエチレン重合体と共に、エチレンガス、溶媒、触媒等を連続的に排出する連続式重合を行うこと；撹拌を、マックスブレンド翼を用いて回転速度５０ｒｐｍ以下で行うこと；エチレンと水素を気相から供給すること；触媒を１０℃±３℃に冷却して導入すること；遠心分離法によってエチレン重合体と溶媒を分離し、乾燥前のエチレン重合体に含まれる溶媒量をエチレン重合体の重量に対して７０質量％以下にすること；触媒の失活を、遠心分離法によって溶媒を可能な限り分離した後に実施すること；コモノマー量を０．２ｍｏｌ％以下とすること；等が挙げられる。
【００２７】
（結晶化度）
本実施形態のエチレン重合体の示差走査熱量計（ＤＳＣ）から求められる結晶化度は、４０．０％以上７５．０％以下であり、好ましくは４２．０％以上６５．０％以下であり、より好ましくは４４．０％以上６０．０％以下である。結晶化度が４０．０％以上であることにより、微多孔膜の場合、突刺し強度や引張破断強度等の機械強度が高くなり、耐熱性も高くなる傾向にある。また、繊維では弾性率が高く、破断強度の高い糸が得られる。一方、結晶化度が７５．０％以下であることにより、柔軟性や耐衝撃性に優れる成形体になる傾向がある。
結晶化度を上記範囲に調整する方法としては、エチレン重合体の分子量、及び分子量分布を制御すること；重合条件により分子鎖の絡み合いを制御すること；エチレン重合体を、エチレンと、他のコモノマーとの共重合体とすること；等が挙げられる。
【００２８】
尚、示差走査熱量計（ＤＳＣ）から求められるエチレン重合体の結晶化度は、５０℃で１分間保持後、１０℃／ｍｉｎの昇温速度で１９０℃まで昇温、次に１９０℃で５分間保持後、１０℃／ｍｉｎの降温速度で５０℃まで降温、次に５０℃で５分間保持後１０℃／ｍｉｎの昇温速度で１９０℃まで昇温する条件で測定したピーク面積から求められる吸熱量ΔＨｍ（Ｊ／ｇ）から、次式により結晶化度を求めることができる。
結晶化度（％）＝ΔＨｍ／ΔＨ  ×  １００
ここで、ΔＨは完全結晶での融解熱量であり、ポリエチレンの場合ΔＨ＝２９３Ｊ／ｇとして計算することができる。
【００２９】
（融点差Ｔｍ１−Ｔｍ２）
本実施形態のエチレン重合体の示差走査熱量計（ＤＳＣ）から求められる第１融解ピークの融点（Ｔｍ１）と第２融解ピークの融点（Ｔｍ２）の差（Ｔｍ１−Ｔｍ２）は、好ましくは０℃以上１０．０℃未満であり、より好ましくは１．０℃以上９．５℃未満であり、さらに好ましくは２．０℃以上９．０℃未満である。第１融解ピークの融点（Ｔｍ１）とは、例えば、エチレン重合体がパウダーの状態から溶融するときの融点であり、第２融解ピークの融点（Ｔｍ２）とは、一度溶融させて再結晶化したエチレン重合体が再溶融したときの融点である。
Ｔｍ１とＴｍ２との差が０℃以上であることにより、高強度で、耐薬品性、耐摩耗性に優れる成形体が得られる傾向にある。一方、Ｔｍ１とＴｍ２との差が１０．０℃未満であることにより、溶媒に溶解しやすく、加工性に優れ、耐クリープ性に優れる成形体が得られる傾向にある。
尚、示差走査熱量計（ＤＳＣ）から求められるエチレン重合体の融解ピークの融点は、５０℃で１分間保持後、１０℃／ｍｉｎの昇温速度で１９０℃まで昇温したところで、第１融解ピークの融点（Ｔｍ１）を測定し、次に１９０℃で５分間保持後、１０℃／ｍｉｎの降温速度で５０℃まで降温、次に５０℃で５分間保持後１０℃／ｍｉｎの昇温速度で１９０℃まで昇温したところで、第２融解ピークの融点（Ｔｍ２）を測定する条件により、測定することができる。
本実施形態におけるＴｍ１とＴｍ２との差を０℃以上１０．０℃未満とする方法としては、例えば、エチレン及び水素を気相から供給すること；触媒を１０℃±３℃に冷却して導入すること；遠心分離法によってエチレン重合体と溶媒を分離し、乾燥前のエチレン重合体に含まれる溶媒量をエチレン重合体の重量に対して７０質量％以下にすること；コモノマー量を０．２ｍｏｌ％以下とすること；等が挙げられる。
【００３０】
（融解開始温度差）
本実施形態のエチレン重合体の示差走査熱量計（ＤＳＣ）から求められる第１融解ピークの融解開始温度と第２融解ピークの融解開始温度との差は、好ましくは５．０℃以上であり、より好ましくは６．０℃以上であり、さらに好ましくは７．０℃以上である。第１融解ピークの融解開始温度は、Ｔｍ１オンセットともいい、例えば、エチレン重合体がパウダーの状態から溶融を開始する時の温度である。第２融解ピークの融解開始温度は、Ｔｍ２オンセットともいい、一度溶融させて再結晶化したエチレン重合体が再溶融を開始する時の温度である。
一般的に第１融解ピークの融解開始温度の方が、第２融解ピークの融解開始温度よりも高くなる傾向にあり、その差は５．０℃未満である。この差が大きくなるということは、パウダー状態のときよりも、一度溶融させて再結晶化することで分子鎖の絡み合いがより多い、又は、分子鎖の絡み合いが解けにくいといえる。そのため、第１融解ピークの融解開始温度と第２融解ピークの融解開始温度との差が５．０℃以上であるエチレン重合体は、分子鎖の絡み合いが多く、当該エチレン重合体を含む微多孔膜は、突刺し強度や引張破断強度等の機械強度が高くなり、耐熱性も高くなる傾向にある。さらに、エチレン重合体パウダーの溶解性も良くなる傾向にある。
また、前記第１融解ピークの融解開始温度と第２融解ピークの融解開始温度との差は、加工性の観点から、好ましくは２０．０℃以下であり、より好ましくは１５．０℃以下であり、さらに好ましくは１２．０℃以下である。
【００３１】
尚、示差走査熱量計（ＤＳＣ）から求められるエチレン重合体の第１融解ピークの融解開始温度及び第２融解ピークの融解開始温度は、５０℃で１分間保持後、１０℃／ｍｉｎの昇温速度で１９０℃まで昇温するところで第１融解ピークを測定し、次に１９０℃で５分間保持後、１０℃／ｍｉｎの降温速度で５０℃まで降温、次に５０℃で５分間保持後１０℃／ｍｉｎの昇温速度で１９０℃まで昇温するところで第２融解ピークを測定する条件によって測定することができる。
【００３２】
（ＴｉとＡｌの総含有量）
本実施形態のエチレン重合体のチタン（Ｔｉ）とアルミニウム（Ａｌ）の総含有量は、好ましくは１．０ｐｐｍ以上３０．０ｐｐｍ以下であり、より好ましくは１．１ｐｐｍ以上２０．０ｐｐｍ以下であり、さらに好ましくは１．２ｐｐｍ以上１０．０ｐｐｍ以下である。ＴｉとＡｌの総含有量とは、主に触媒残渣の量のことをいう。
【００３３】
ＴｉとＡｌの総含有量が１．０ｐｐｍ以上であることにより、１２５℃と１２３℃の等温結晶化時間の比が大きくなる。一般的に、エチレン重合体は、結晶核剤によって結晶速度を制御するのが困難であり、触媒失活により生成する微量のＴｉ変性物とＡｌ変性物が存在することで、１２５℃と１２３℃の等温結晶化時間の比が大きくなる傾向にある。
一方、ＴｉとＡｌの総含有量が３０．０ｐｐｍ以下であることにより、着色の少ないエチレン重合体となり、成形した場合には、エチレン重合体の劣化が抑制されて、脆化や変色、機械的物性の低下等が起こりにくくなり、長期安定性により優れるものとなる傾向にある。
【００３４】
本実施形態のエチレン重合体のＴｉとＡｌの総含有量は、単位触媒あたりのエチレン重合体の生産性により制御することが可能である。エチレン重合体の生産性は、製造する際の反応器の重合温度、重合圧力、スラリー濃度により制御することが可能である。つまり、本実施形態のエチレン重合体の生産性を高くする方法としては、例えば、重合温度を高くすること；重合圧力を高くすること；及びスラリー濃度を高くすること；等が挙げられる。使用する触媒としては、特に限定されず、一般的なチーグラー・ナッタ触媒やメタロセン触媒を使用することができるが、後述する触媒を使用することが好ましい。さらに、遠心分離法によってポリエチレンパウダーと溶媒とを分離し、乾燥前のポリエチレンパウダーに含まれる溶媒量をポリエチレンパウダーの重量に対して７０質量％以下にすること；触媒の失活を遠心分離法によって溶媒を可能な限り分離した後に実施すること；エチレン重合体パウダーを水、又は弱酸性水溶液で洗浄すること；等の方法によって、ＴｉとＡｌをエチレン重合体パウダーから除去することもできる。
尚、ＴｉとＡｌの総含有量は、後述する実施例に記載の方法により測定することができる。
【００３５】
（塩素含有量）
本実施形態のエチレン重合体の塩素含有量は、エチレン重合体全量に対して、好ましくは３０ｐｐｍ以下であり、より好ましくは２０ｐｐｍ以下であり、さらに好ましくは１０ｐｐｍ以下である。
また、塩素含有量の下限は、特に限定されないが、少ないほど好ましく、より好ましくは０ｐｐｍである。
塩素含有量が３０ｐｐｍ以下であると、エチレン重合体の劣化が抑制されて脆化や変色、機械的物性の低下等が起こりにくくなり、エチレン重合体は長期安定性により優れる。また、塩素含有量が３０ｐｐｍ以下であることは、成形加工時のロールや金型等の腐食起こりにくくし、腐食成分が被接触物を汚染することも抑制できる。
【００３６】
本実施形態のエチレン重合体の塩素含有量は、単位触媒あたりのポリオレフィンの生産性を調整することにより制御することができる。
エチレン重合体の生産性は、製造する際の反応器の重合温度や重合圧力やスラリー濃度により制御することができる。つまり、本実施形態で用いるエチレン重合体の生産性を高くする方法としては、例えば、重合温度を高くすること；重合圧力を高くすること；及びスラリー濃度を高くすること；等が挙げられる。また、塩素を含む成分の量が少ない触媒を使用することにより、エチレン重合体の塩素含有量を低減することもできる。
【００３７】
使用する触媒としては、特に限定されず、一般的なチーグラー・ナッタ触媒やメタロセン触媒を使用することができるが、塩素含有量を低減する観点から、後述するメタロセン触媒を使用することが好ましい。
なお、塩素含有量は、後述する実施例に記載の方法により測定することができる。
【００３８】
（ヘキサンで抽出される炭素数１６と炭素数１８の炭化水素成分の合計含有量）
本実施形態のエチレン重合体に含まれる、ヘキサンで抽出される炭素数１６と炭素数１８の炭化水素成分の合計含有量は、好ましくは２００ｐｐｍ以下であり、より好ましくは１６０ｐｐｍ以下であり、さらに好ましくは１２０ｐｐｍ以下である。ヘキサンで抽出される炭素数１６と炭素数１８の炭化水素成分の合計含有量が２００ｐｐｍ以下であることにより、１２５℃と１２３℃の等温結晶化時間の比が小さくなる傾向にある。さらに、エチレン重合体は、可塑化されにくく、分子鎖の運動が拘束されるため、強度や耐熱性が向上する傾向にある。
また、ヘキサンで抽出される炭素数１６と炭素数１８の炭化水素成分の合計含有量の下限は、特に限定されないが、少ないほど好ましく、より好ましくは０ｐｐｍである。
【００３９】
ヘキサンで抽出される炭素数１６と炭素数１８の炭化水素成分の合計含有量が２００ｐｐｍ以下のエチレン重合体を得る方法としては、例えば、エチレン重合体の製造において、炭素数１６と炭素数１８の炭化水素成分が生成し難い触媒を使用すること；エチレンガス、溶媒、触媒等を連続的に重合系内に供給し、生成したエチレン重合体と共にエチレンガス、溶媒、触媒等を連続的に排出する連続式重合にすること；撹拌を、マックスブレンド翼を用いて回転速度５０ｒｐｍ以下で行うこと；重合溶媒として炭素数が６以上１０以下の炭化水素媒体を使用すること；エチレンと水素を気相から供給すること；触媒を１０℃±３℃に冷却して導入すること；遠心分離法によってエチレン重合体と溶媒を分離し、乾燥前のエチレン重合体に含まれる溶媒量をエチレン重合体の重量に対して７０質量％以下にすること；触媒の失活を、遠心分離法によって溶媒を可能な限り分離した後に実施すること；等が挙げられる。
【００４０】
尚、ヘキサンで抽出される炭素数１６と炭素数１８の炭化水素成分の合計含有量は、エチレン重合体から抽出された成分をガスクロマトグラフィーによって測定し、標準物質の炭素数１６と炭素数１８に重なるピークより求めることができる。
【００４１】
［エチレン重合体の製造方法］
本実施形態のエチレン重合体の製造方法における重合法としては、以下に限定されないが、例えば、スラリー重合法、気相重合法、溶液重合法等により、エチレン、又はエチレンを含む単量体を（共）重合させる方法が挙げられる。このなかでも、重合熱を効率的に除熱できるスラリー重合法が好ましい。スラリー重合法においては、媒体として不活性炭化水素媒体を用いることができ、さらにオレフィン自身を媒体として用いることもできる。
【００４２】
上記不活性炭化水素媒体としては、特に限定されないが、具体例としては、プロパン、ブタン、イソブタン、ペンタン、イソペンタン、ヘキサン、ヘプタン、オクタン、デカン、ドデカン、灯油等の脂肪族炭化水素；シクロペンタン、シクロヘキサン、メチルシクロペンタン等の脂環式炭化水素；ベンゼン、トルエン、キシレン等の芳香族炭化水素；エチルクロライド、クロルベンゼン、ジクロロメタン等のハロゲン化炭化水素；及び、これらの混合物等を挙げることができる。
【００４３】
本実施形態では、炭素数が６以上かつ１０以下の不活性炭化水素媒体を用いることが好ましい。炭素数が６以上であれば、エチレン重合時の副反応や、エチレン重合体の劣化によって生じる低分子量成分が、比較的溶解しやすく、エチレン重合体と重合媒体とを分離する工程で除去を容易にできる。エチレン重合体中の低分子量成分を低減することで、１２５℃と１２３℃の等温結晶化時間の比を、３．５以上１０．０以下に調整することが可能となる。一方、炭素数が１０以下であれば、反応槽へのエチレン重合体の付着等が抑制されて、工業的に安定的な運転が行える傾向にある。
【００４４】
本実施形態のエチレン重合体の製造方法における重合温度は、通常、３０℃以上１００℃以下が好ましく、３５℃以上９５℃以下がより好ましく、４０℃以上９０℃以下がさらに好ましい。重合温度が３０℃以上であれば、工業的に効率的な製造が行える傾向にある。一方、重合温度が１００℃以下であれば、連続的に安定的な運転が行える傾向にある。
【００４５】
本実施形態において、エチレン重合体の製造方法における重合圧力は、通常、常圧以上２．０ＭＰａ以下が好ましく、より好ましくは０．１ＭＰａ以上１．５ＭＰａ以下、さらに好ましくは０．１ＭＰａ以上１．０ＭＰａ以下である。
【００４６】
重合反応は、回分式、半連続式、連続式のいずれの方法でも行なうことができ、中でも、連続式で重合することが好ましい。エチレンガス、溶媒、触媒等を連続的に重合系内に供給し、生成したエチレン重合体パウダーと共にエチレンガス、溶媒、触媒等を連続的に排出することで、急激なエチレンの反応による部分的な高温状態を抑制することが可能となり、重合系内がより安定化する傾向にある。系内が均一な状態でエチレンが重合すると、エチレン重合体の等温結晶化時間も均一化されるので、結晶化速度の温度応答も早くなる傾向にある。
【００４７】
本実施形態のエチレン重合体の製造方法においては、重合を反応条件の異なる２段以上に分けて行なうことが好ましい。
重合反応器の撹拌翼は、種々の撹拌翼から選択することができるが、マックスブレンド翼を使用することが好ましい。マックスブレンド翼を使用することで、重合系内がより均一化される傾向にある。撹拌翼の回転速度は、好ましくは５０ｒｐｍ以下であり、より好ましくは４８ｒｐｍ以下であり、さらに好ましくは４６ｒｐｍ以下である。撹拌効率の高いマックスブレンド翼を用いて５０ｒｐｍ以下で撹拌することにより、重合系内がより均一化される。また、エチレン重合体パウダーが粉砕されることなく重合することができ、パウダー毎に特性が変化することなく製造することができる。
【００４８】
本実施形態のエチレン重合体の製造に使用される触媒成分としては、例えば、チーグラー・ナッタ触媒、メタロセン触媒、フィリップス触媒等を好適に挙げることができる。チーグラー・ナッタ触媒としては、特許第５７６７２０２号明細書に記載のものを好適に使用することができ、メタロセン触媒としては、以下に限定されないが、例えば、特開２００６−２７３９７７号公報、及び、特許４８６８８５３号に記載のものを好適に使用することができる。また、本実施形態のエチレン重合体の製造に使用される触媒成分には、トリイソブチルアルミニウ、Ｔｅｂｂｅ試薬等の助触媒が含まれていてもよい。
【００４９】
本実施形態において、触媒の平均粒子径は、好ましくは０．１μｍ以上２０μｍ以下、より好ましくは０．２μｍ以上１６μｍ以下、さらに好ましくは０．５μｍ以上１２μｍ以下である。平均粒径が０．１μｍ以上であれば、得られるエチレン重合体粒子の飛散や付着といった問題を防止できる傾向にある。また、１０μｍ以下であると、エチレン重合体粒子が大きくなりすぎて、重合系内で沈降すること、及び、エチレン重合体の後処理工程でのラインの閉塞等の問題を防止できる傾向にある。触媒の粒径分布は可能な限り狭い方が好ましく、篩や遠心分離、サイクロンによって、微粉粒子と粗粉粒子を除去することができる。
【００５０】
本実施形態において、触媒の導入温度は、１０℃±３℃に冷却して導入することが好ましい。触媒の導入温度を１０℃±３℃とすることで、触媒の活性が最も高くなる導入初期の急激な反応を抑制することができ、重合系内がより安定化する傾向にある。
【００５１】
エチレン重合体を合成するために使用した触媒の失活方法は、特に限定されないが、エチレン重合体パウダーと溶媒とを分離した後に実施することが好ましい。溶媒と分離した後に触媒を失活させるための薬剤を投入することで、溶媒中に溶解している触媒成分等の析出を抑制することができ、触媒成分由来のＴｉ、Ａｌ、塩素等を低減することができる。触媒系を失活させる薬剤としては、以下に限定されないが、例えば、酸素、水、アルコール類、グリコール類、フェノール類、一酸化炭素、二酸化炭素、エーテル類、カルボニル化合物、アルキン類等を挙げることができる。
【００５２】
本実施形態において、エチレンガスは重合反応器の上部にある気相へ導入することが好ましい。一般的には、エチレンガスは、重合反応器の底部の液相に導入されるが、エチレン導入ライン出口付近のエチレン濃度が高くなることで、急激なエチレンの反応が起こり、分子量や等温結晶時間の異なるエチレン重合体が生成しやすく、結晶化速度の温度応答が遅くなる。そのため、エチレンガスは気相へ導入することが好ましい。
【００５３】
エチレン重合体の分子量の調整は、例えば、西独国特許出願公開第３１２７１３３号明細書に記載されているように、重合系に水素を存在させることや、重合温度を変化させること等によって調節することができる。重合系内に連鎖移動剤として水素を添加することにより、分子量を適切な範囲に制御しやすくなる。重合系内に水素を添加する場合、水素のモル分率は、好ましくは０ｍｏｌ％以上３０ｍｏｌ％以下、より好ましくは０ｍｏｌ％以上２５ｍｏｌ％以下、さらに好ましくは０ｍｏｌ％以上２０ｍｏｌ％以下である。
【００５４】
また、本実施形態における粘度平均分子量（Ｍｖ）や１２５℃と１２３℃の等温結晶化時間の比を調節する観点から、エチレンと水素を気相から供給することが好ましい。気相のエチレンに対する水素濃度は、好ましくは１〜１０，０００ｐｐｍ、より好ましくは１０〜７，０００ｐｐｍ、さらに好ましくは３０〜６，０００ｐｐｍである。
【００５５】
本実施形態のエチレン重合体の製造方法における溶媒分離方法は、例えば、デカンテーション法、遠心分離法、フィルター濾過法等によって行うことができ、エチレン重合体と溶媒との分離効率が良い観点から、遠心分離法が好ましい。溶媒分離後にエチレン重合体に含まれる溶媒の量は、特に限定されないが、エチレン重合体の質量に対して、好ましくは７０質量％以下、より好ましくは６０質量％以下、さらに好ましくは５０質量％以下である。エチレン重合体に含まれる溶媒が、少量の状態で溶媒を乾燥除去することにより、溶媒中に含まれるＡｌ、Ｔｉ、塩素等の触媒残渣がエチレン重合体中に残存しにくい傾向にあり、さらに低分子量成分も低減することができる。これらの成分が残存しないことにより、１２５℃と１２３℃の等温結晶化時間の比を３．５以上１０．０以下に調整することが可能となる。
【００５６】
本実施形態のエチレン重合体の製造方法における乾燥温度は、通常、好ましくは５０℃以上１５０℃以下、より好ましくは５０℃以上１４０℃以下が、さらに好ましくは５０℃以上１３０℃以下である。乾燥温度が５０℃以上であれば、効率的な乾燥が可能である。一方、乾燥温度が１５０℃以下であれば、エチレン重合体の凝集や熱劣化を抑制した状態で乾燥することが可能である。
【００５７】
［添加剤］
本実施形態のエチレン重合体は、上記のような各成分以外にもポリエチレンの製造に有用な他の公知の成分を含むことができる。本実施形態のエチレン重合体は、例えば、さらに、中和剤、酸化防止剤、及び耐光安定剤等の添加剤を含有してもよい。
【００５８】
中和剤は、エチレン重合体中に含まれる塩素のキャッチャー、又は成形加工助剤等として使用される。中和剤としては、特に限定されないが、具体的には、カルシウム、マグネシウム、バリウム等のアルカリ土類金属のステアリン酸塩が挙げられる。中和剤の含有量は、特に限定されないが、エチレン重合体全量に対し、好ましくは５，０００ｐｐｍ以下、より好ましくは４，０００ｐｐｍ以下、さらに好ましくは３，０００ｐｐｍ以下である。本実施形態のエチレン重合体がメタロセン触媒を用いてスラリー重合法により得られるエチレン重合体である場合、触媒構成成分中からハロゲン成分を除外することも可能であり、中和剤は使用しなくてもよい。
【００５９】
酸化防止剤としては、特に限定されないが、具体的には、ジブチルヒドロキシトルエン、ペンタエリスチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート等のフェノール系酸化防止剤が挙げられる。酸化防止剤の含有量は、特に限定されないが、好ましくは５，０００ｐｐｍ以下、より好ましくは４，０００ｐｐｍ以下、さらに好ましくは３，０００ｐｐｍ以下である。
【００６０】
耐光安定剤としては、特に限定されないが、具体的には、２−（５−メチル−２−ヒドロキシフェニル）ベンゾトリアゾール、２−（３−ｔ−ブチル−５−メチル−２−ヒドロキシフェニル）−５−クロロベンゾトリアゾール等のベンゾトリアゾール系耐光安定剤；ビス（２，２，６，６−テトラメチル−４−ピペリジン）セバケート、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］等のヒンダードアミン系耐光安定剤；等が挙げられる。耐光安定剤の含有量は、特に限定されないが、好ましくは５，０００ｐｐｍ以下、より好ましくは４，０００ｐｐｍ以下、さらに好ましくは３，０００ｐｐｍ以下である。
【００６１】
本実施形態のエチレン重合体中に含まれる添加剤の含有量は、エチレン重合体中の添加剤を、テトラヒドロフラン（ＴＨＦ）を用いてソックスレー抽出により６時間抽出し、抽出液を液体クロマトグラフィーにより分離、定量することにより求めることができる。
【００６２】
本実施形態のエチレン重合体には、粘度平均分子量や分子量分布等が異なるエチレン重合体をブレンドすることもできるし、低密度ポリエチレン、線状低密度ポリエチレン、ポリプロピレン、ポリスチレン等の他の樹脂をブレンドすることもできる。また、本実施形態のエチレン重合体は、パウダー状、またはペレット状であっても好適に使用することができる。
【００６３】
［用途］
上記により得られる結晶化速度の温度応答性に優れるエチレン重合体は、種々の加工方法により、種々の用途に応用されることができる。本実施形態のエチレン重合体を含む成形体は、強度や寸法精度に優れ、さらには耐熱性にも優れることから、微多孔膜、又は繊維として好適に用いることができる。このような成形体としては、例えば、二次電池用セパレータ、特にはリチウムイオン二次電池セパレータ、鉛蓄電池セパレータ、高強度繊維等が挙げられる。また、高分子量のエチレン重合体の特性である耐摩耗性、高摺動性、高強度、高衝撃性に優れた特徴を活かし、本実施形態のエチレン重合体は、押出し成形やプレス成形や切削加工等の、ソリッドでの成形により、ギアやロール、カーテンレール、パチンコ球のレール、穀物等の貯蔵サイロの内張りシート、ゴム製品等の摺動付与コーティング、スキー板材及びスキーソール、トラックやシャベルカー等の重機のライニング材に使用することが挙げられる。また、本実施形態のエチレン重合体は、エチレン重合体を焼結して得られる成形体、フィルターや粉塵トラップ材等に使用できる。
【実施例】
【００６４】
以下、実施例及び比較例を用いて本発明をさらに詳しく説明するが、本発明は以下の実施例により何ら限定されるものではない。【００６５】
〔各種特性及び物性の測定方法〕
（１）粘度平均分子量（Ｍｖ）
まず、２０ｍＬのデカリン（デカヒドロナフタレン）中にエチレン重合体２０ｍｇを加え、１５０℃で２時間攪拌してポリマーを溶解させた。その溶液を１３５℃の恒温槽で、ウベローデタイプの粘度計を用いて、標線間の落下時間（ｔｓ）を測定した。同様に、エチレン重合体の重量を変えた３点の溶液を作製し、落下時間を測定した。ブランクとしてエチレン重合体を入れていない、デカリンのみの落下時間（ｔｂ）を測定した。以下の数式Ａに従って求めたポリマーの還元粘度（ηｓｐ／Ｃ）をそれぞれプロットして濃度（Ｃ）（単位：ｇ／ｄＬ）とポリマーの還元粘度（ηｓｐ／Ｃ）の直線式を導き、濃度０に外挿した極限粘度（［η］）を求めた。
ηｓｐ／Ｃ＝（ｔｓ／ｔｂ−１）／Ｃ  （単位：ｄＬ／ｇ）
次に下記式Ａを用いて、上記極限粘度（［η］）の値を用い、粘度平均分子量（Ｍｖ）を算出した。
Ｍｖ＝（５．３４×１０４）×［η］１．４９          ・・・数式Ａ【００６６】
（２）密度
エチレン重合体の密度は、エチレン重合体パウダーのプレスシートから切り出した切片を１２０℃で１時間アニーリングし、その後２５℃で１時間冷却したものを密度測定用サンプルとして用い、ＪＩＳ  Ｋ  ７１１２に準じて測定することによって求めた。エチレン重合体パウダーのプレスシートは、縦６０ｍｍ、横６０ｍｍ、厚み２ｍｍの金型を用い、ＡＳＴＭ  Ｄ  １９２８  Ｐｒｏｃｅｄｕｒｅ  Ｃに準じて作製した。【００６７】
（３）１２５℃と１２３℃の等温結晶化時間の比
等温結晶化時間の測定は、窒素下でＤＳＣ（パーキンエルマー社製、商品名：ＤＳＣ８０００）を用いて行なった。８〜１０ｍｇのエチレン重合体をアルミニウムパンに挿填し、ＤＳＣに設置した。その後、以下の測定条件により１２３℃と１２５℃において結晶化に起因する発熱ピークトップが得られた時間を測定し、その時間を等温結晶化時間とした。１２５℃と１２３℃の等温結晶化時間の比は、１２５℃の等温結晶化時間を１２３℃の等温結晶化時間で除して求めた。
１）５０℃で１分間保持後、２００℃／ｍｉｎの昇温速度で１８０℃まで昇温
２）１８０℃で５分間保持後、８０℃／ｍｉｎの降温速度で１２２℃まで冷却
３）１２２℃で５分間保持後、２００℃／ｍｉｎの昇温速度で１８０℃まで昇温
４）１８０℃で５分間保持後、８０℃／ｍｉｎの降温速度で１２３℃まで冷却
５）１２３℃で１０分間保持後、２００℃／ｍｉｎの昇温速度で１８０℃まで昇温
（１２３℃に達した時間を起点０分として１２３℃の等温結晶化時間を測定）
６）１８０℃で５分間保持後、８０℃／ｍｉｎの降温速度で１２４℃まで冷却
７）１２４℃で１５分間保持後、２００℃／ｍｉｎの昇温速度で１８０℃まで昇温
８）１８０℃で５分間保持後、８０℃／ｍｉｎの降温速度で１２５℃まで冷却
９）１２５℃で３０分間保持後、２００℃／ｍｉｎの昇温速度で１８０℃まで昇温
（１２５℃に達した時間を起点０分として１２５℃の等温結晶化時間を測定）【００６８】
（４）結晶化度
結晶化度の測定は、窒素下でＤＳＣ（パーキンエルマー社製、商品名：ＤＳＣ８０００）を用いて行なった。８〜１０ｍｇのエチレン重合体をアルミニウムパンに挿填し、ＤＳＣに設置した。その後、以下の測定条件により、ステップ３の昇温過程におけるピーク面積から求められる吸熱量ΔＨｍ（Ｊ／ｇ）から下記数式Ｂにより結晶化度を求めた。
結晶化度（％）＝１００×ΔＨｍ／ΔＨ            ・・・数式Ｂ
ここでΔＨは完全結晶での融解熱量であり、ΔＨ＝２９３Ｊ／ｇとして計算した。
ステップ１：５０℃で１分間保持後、１０℃／ｍｉｎの昇温速度で１９０℃まで昇温
ステップ２：１９０℃で５分間保持後、１０℃／ｍｉｎの降温速度で５０℃まで降温
ステップ３：５０℃で５分間保持後、１０℃／ｍｉｎの昇温速度で１９０℃まで昇温【００６９】
融点差Ｔｍ１−Ｔｍ２、及び融解開始温度差も、上述した結晶化度における測定条件に準じて測定した。【００７０】
（５）ＴｉとＡｌの総含有量
エチレン重合体をマイクロウェーブ分解装置（型式ＥＴＨＯＳ  ＴＣ、マイルストーンゼネラル社製）を用い加圧分解し、内部標準法にて、ＩＣＰ−ＭＳ（誘導結合プラズマ質量分析装置、型式Ｘシリーズ  Ｘ７、サーモフィッシャーサイエンティフィック社製）にて、ポリエチレンパウダー中の金属としてＴｉとＡｌの元素濃度を測定した。ＴｉとＡｌの総含有量は、ＴｉとＡｌの元素濃度を足した値である。【００７１】
（６）塩素含有量
エチレン重合体を自動試料燃焼装置（三菱化学アナリテック社製  ＡＱＦ−１００）で燃焼後、吸収液（Ｎａ２ＣＯ３とＮａＨＣＯ３との混合溶液）に吸収させ、その吸収液をイオンクロマトグラフ装置（ダイオネクス社製、ＩＣＳ１５００、カラム（分離カラム：ＡＳ１２Ａ、ガードカラム：ＡＧ１２Ａ）サプレッサー  ＡＳＲＳ３００）に注入させ塩素含有量を測定した。【００７２】
（７）ヘキサンで抽出される炭素数１６と炭素数１８の炭化水素成分の合計含有量
エチレン重合体のヘキサンで抽出される炭素数１６と炭素数１８の炭化水素成分の合計含有量は、エチレン重合体から抽出された成分をガスクロマトグラフィーによって以下のように測定し、標準物質の炭素数１６と１８に重なるピークより求めた。
エチレン重合体５ｇ、和光純薬社製ＰＣＢ試験用ヘキサン２０ｍＬを１００ｍＬ容積のＳＵＳ製容器中に入れて密閉した。このＳＵＳ製容器全体を６０℃の湯浴に浸し、５０ｍｉｎ−１速度で振とうしながら５時間抽出した後、２０℃の水に浸し急冷した。
上澄み液を、０．２μｍフィルター（ＰＴＦＥ製）を取り付けたガラスシリンジで濾過し、サンプルとした。炭素数１６と１８の標準物質は、シグマアルドリッチ社製ＡＳＴＭ  Ｄ５４４２  Ｃ１６−Ｃ４４  Ｑｕａｌｉｔａｔｉｖｅ  Ｒｅｔｅｎｔｉｏｎ  Ｔｉｍｅ  Ｍｉｘを和光純薬社製ＰＣＢ試験用ヘキサンに溶解して標準物質として用いた。
装置：島津ＧＣ２０１４
温度：ＩＮＪ ３００℃；ＯＶＥＮ２８０℃（インジェクション量：２μＬ）
カラム：Ｓｉｌｉｃｏｎｅ ＯＶ−１、１．１ｍ
キャリアガス：窒素
検出器：ＦＩＤ【００７３】
（８）引取り速度とブロッキング評価
エチレン重合体パウダー１００質量部に、酸化防止剤としてｎ−オクタデシル−３−（４−ヒドロキ−３，５−ジ−ｔ−ブチルフェニル）プロピオネートを０．２質量部添加し、タンブラーブレンダーを用いてドライブレンドすることにより、エチレン重合体混合物を得た。得られたエチレン重合体混合物は窒素で置換を行った後に、デカリン（広島和光社製）９５部（エチレン重合体混合物５部）を導入してスラリー状液体を調製した。このスラリー状液体を、温度２８０℃、溶融滞留時間１５分に設定した押出機に投入して均一溶液を形成させた。この溶液を１８０℃に設定した孔径０．７ｍｍの紡糸口金を用いて、単孔吐出量１．１ｇ／分で紡糸した。押し出した溶解物（糸）は、空気流で約１．０ｍの幅で冷却させながら引き取り、紡糸口金が１．５ｍの場所に設置したロールに巻き取った。その際の引取り速度とロールに巻き取った糸のブロッキング、すなわち、糸同士の引付きの有無を観察した。
最大引取り速度が６０ｍ／ｍｉｎ以上であって、糸のブロッキングが無いものを◎とした。
最大引取り速度が５０ｍ／ｍｉｎ以上６０ｍ／ｍｉｎ未満であって、糸のブロッキングが無いものを○とした。
最大引取り速度が５０ｍ／ｍｉｎ未満であって、糸のブロッキングがわずかにあるものを△とした。
最大引取り速度が５０ｍ／ｍｉｎ未満であって、糸がブロッキングするものを×とした。【００７４】
（９）ロール付着物、及び液だれ評価
エチレン重合体パウダー１００質量部に、酸化防止剤としてペンタエリスリチル−テトラキス［３−（３，５−ジ−ｔ−ブチル−４−ヒドロキシフェニル）プロピオネート］を０．２質量部添加し、タンブラーブレンダーを用いてドライブレンドすることにより、エチレン重合体混合物を得た。得られたエチレン重合体混合物は窒素で置換を行った後に、流動パラフィン（松村石油（株）製Ｐ−３５０（商標））６５部（エチレン重合体混合物３５部）を導入してスラリー状液体を調製した。このスラリー状液体を８０℃で３時間撹拌した後、温度２２０℃、溶融滞留時間１５分に設定した押出機に投入して均一溶液を形成させた。この溶液を２１０℃に設定した押出機先端に設置したＴダイから押出した後、２５℃に冷却したキャストロールで冷却固化させ、厚さ１，０００μｍのゲル状シートを成形した。その際のキャストロールへの付着状態と、キャストロールからの液だれ状態を観察した。
キャストロールへの付着物が少なく、液だれの無いものを○とした。
キャストロールへの付着物が有り、液だれしたものを×とした。【００７５】
（１０）熱収縮率
（９）で得られたゲル状シートを１２５℃で同時二軸延伸機を用いて８×８倍に延伸した後、金属枠でシートを固定した。この延伸シートをメチルエチルケトンに浸漬し、流動パラフィンを抽出除去後、５０℃で乾燥した。続いて１２５℃に加温した恒温槽に、この延伸シートを２分間投入して熱固定して、微多孔膜を得た。この微多孔膜を１００ｍｍ×１００ｍｍ幅でカットし、カットしたものを１２３℃熱風オーブンに入れて３０分間加熱した。元の面積に対する収縮した面積の割合で熱収縮率（％）を求めた。また、収縮後の膜の状態を観察した。
収縮率が１％未満であり、膜状態が良好なものを◎とした。
収縮率が１％以上２％未満であり、膜状態が良好なものを○とした。
収縮率が２％以上であり、膜がわずかに波打っているものを△とした。
膜が波打っているものを×とした。【００７６】
（１１）錆試験
エチレン重合体を、ＪＩＳ  Ｋ７１３９に準拠してプレス成形して、１００ｍｍ×１００ｍｍ幅、厚み１ｍｍのエチレン重合体シートを作製した。そのエチレン重合体シートを脱脂処理した鉄板（ＳＵＳ３１６）に重ねて、２００℃で５分間予熱した後に１０ＭＰａで１０分間、加熱プレスした。次に、このサンプルを温度６０℃、湿度９０％の恒温恒湿槽に２４時間静置した後、エチレン重合体シートを剥がして鉄板上の錆の評価を行った。
錆が全く観察されなかったものを◎とした。
錆の発生は極わずかで、極一部に観察されたものを○とした。
全面に錆びたものを×とした。【００７７】
［参考例］触媒合成例
〔担持型メタロセン触媒成分［Ａ］の調製〕
平均粒子径が８μｍ、表面積が７００ｍ２／ｇ、粒子内細孔容積が２．１ｍＬ／ｇの球状シリカを、窒素雰囲気下、５００℃で５時間焼成し、脱水した。脱水シリカの表面水酸基の量は、ＳｉＯ２  １ｇあたり１．８５ｍｍｏｌ／ｇであった。窒素雰囲気下、容量１．８Ｌのオートクレーブ内で、この脱水シリカ４０ｇをヘキサン８００ｍＬ中に分散させ、スラリーを得た。得られたスラリーを攪拌下５０℃に保ちながらトリエチルアルミニウムのヘキサン溶液（濃度１ｍｏｌ／Ｌ）を８０ｍＬ加え、その後２時間攪拌し、トリエチルアルミニウムとシリカの表面水酸基とを反応させ、トリエチルアルミニウム処理されたシリカと上澄み液とを含み、該トリエチルアルミニウム処理されたシリカの表面水酸基がトリエチルアルミニウムによりキャッピングされている成分［ａ］を得た。その後、得られた反応混合物中の上澄み液をデカンテーションによって除去することにより、上澄み液中の未反応のトリエチルアルミニウムを除去した。その後、ヘキサンを適量加え、トリエチルアルミニウム処理されたシリカのヘキサンスラリー８８０ｍＬを得た。
一方、［（Ｎ−ｔ−ブチルアミド）（テトラメチル−η５−シクロペンタジエニル）ジメチルシラン］チタニウム−１，３−ペンタジエン（以下、「チタニウム錯体」と記載する。）２００ｍｍｏｌをアイソパーＥ［エクソンケミカル社（米国）製の炭化水素混合物の商品名］１，０００ｍＬに溶解し、予めトリエチルアルミニウムとジブチルマグネシウムより合成した式ＡｌＭｇ６（Ｃ２Ｈ５）３（ｎ−Ｃ４Ｈ９）１２の１ｍｏｌ／Ｌヘキサン溶液を２０ｍＬ加え、さらにヘキサンを加えてチタニウム錯体濃度を０．１ｍｏｌ／Ｌに調整し、成分［ｂ］を得た。
また、ビス（水素化タロウアルキル）メチルアンモニウム−トリス（ペンタフルオロフェニル）（４−ヒドロキシフェニル）ボレート（以下、「ボレート」と記載する。）５．７ｇをトルエン５０ｍＬに添加して溶解し、ボレートの１００ｍｍｏｌ／Ｌトルエン溶液を得た。このボレートのトルエン溶液にエトキシジエチルアルミニウムの１ｍｏｌ／Ｌヘキサン溶液５ｍＬを室温で加え、さらにヘキサンを加えて溶液中のボレート濃度が７０ｍｍｏｌ／Ｌとなるようにした。その後、室温で１時間攪拌し、ボレートを含む反応混合物を得た。
ボレートを含むこの反応混合物４６ｍＬを、上記で得られた成分［ａ］のスラリー８００ｍＬに１５〜２０℃で攪拌しながら加え、ボレートをシリカに担持した。こうして、ボレートを担持したシリカのスラリーが得られた。さらに上記で得られた成分［ｂ］のうち３２ｍＬを加え、３時間攪拌し、チタニウム錯体とボレートとを反応させた。こうしてシリカと上澄み液とを含み、触媒活性種が該シリカ上に形成されている担持型メタロセン触媒［Ａ］（以下、固体触媒成分［Ａ］ともいう）を得た。
その後、得られた反応混合物中の上澄み液をデカンテーションによって除去することにより、上澄み液中の未反応のトリエチルアルミニウムを除去した。【００７８】
〔固体触媒成分［Ｂ］の調製〕
（１）（Ｂ−１）担体の合成
充分に窒素置換された８Ｌステンレス製オートクレーブに２ｍｏｌ／Ｌのヒドロキシトリクロロシランのヘキサン溶液１，０００ｍＬを仕込み、６５℃で攪拌しながら組成式ＡｌＭｇ５（Ｃ４Ｈ９）１１（ＯＣ４Ｈ９）２で表される有機マグネシウム化合物のヘキサン溶液２，５５０ｍＬ（マグネシウム２．６８ｍｏｌ相当）を４時間かけて滴下し、さらに６５℃で１時間攪拌しながら反応を継続させた。反応終了後、上澄み液を除去し、１，８００ｍＬのヘキサンで４回洗浄した。この固体（（Ｂ−１）担体）を分析した結果、固体１ｇ当たりに含まれるマグネシウムが８．３１ｍｍｏｌであった。
（２）固体触媒成分［Ｂ］の調製
上記（Ｂ−１）担体１１０ｇを含有するヘキサンスラリー１，９７０ｍＬに１０℃で攪拌しながら１ｍｏｌ／Ｌの四塩化チタンヘキサン溶液１１０ｍＬと１ｍｏｌ／Ｌの組成式ＡｌＭｇ５（Ｃ４Ｈ９）１１（ＯＳｉＨ）２で表される有機マグネシウム化合物のヘキサン溶液１１０ｍＬとを同時に１時間かけて添加した。添加後、１０℃で１時間反応を継続させた。反応終了後、上澄み液を１１００ｍＬ除去し、ヘキサン１，１００ｍＬで２回洗浄することにより、固体触媒成分［Ｂ］を調製した。この固体触媒成分［Ｂ］１ｇ中に含まれるチタン量は０．７５ｍｍｏｌであった。【００７９】
［実施例１］（エチレン重合体の重合）
ヘキサン、エチレン、水素、触媒を、マックスブレンド攪拌翼が付いたベッセル型３００Ｌ重合反応器に連続的に供給した。重合圧力は０．８ＭＰａであった。重合温度はジャケット冷却により７５℃に保った。ヘキサンは２０℃に調整して３２Ｌ／ｈｒで重合器の底部から供給した。固体触媒成分［Ａ］は、上記溶媒ヘキサンを移送液とし、１０℃に調整して０．２ｇ／ｈｒの速度で重合器の底部から添加し、トリイソブチルアルミニウムは２０℃に調整して５ｍｍｏｌ／ｈｒの速度で重合器の中間から添加し、Ｔｅｂｂｅ試薬は２５℃に調整して０．３μｍｏｌ／ｈｒの速度で重合器の底部から添加した。エチレンと水素は気相に導入し、水素を、気相のエチレンに対する水素濃度が１３０ｐｐｍになるようにポンプで連続的に供給した。撹拌装置内の撹拌翼の回転数は４０ｒｐｍとした。エチレン重合体の製造速度は１０ｋｇ／ｈｒであり、触媒活性は１１，０００ｇ−ＰＥ／ｇ−固体触媒成分［Ａ］であった。重合スラリーは、重合反応器のレベルが一定に保たれるように連続的に圧力０．０５Ｍｐａ、温度６０℃のフラッシュドラムに抜き、未反応のエチレン及び水素を分離した。
次に、重合スラリーは、重合反応器のレベルが一定に保たれるように連続的に遠心分離機に送り、ポリマーとそれ以外の溶媒等を分離した。その時のポリマーに対する溶媒の含有量は４５％であった。
分離されたエチレン重合体パウダーは、９５℃で窒素ブローしながら乾燥した。なお、この乾燥工程で、重合後のパウダーに対し、スチームを噴霧して、触媒及び助触媒の失活を実施した。得られたエチレン重合体パウダーに対し、ステアリン酸カルシウム（大日化学社製、Ｃ６０）を１，０００ｐｐｍ添加し、ヘンシェルミキサーを用いて、均一混合した。得られたエチレン重合体パウダーを目開き４２５μｍの篩を用いて、篩を通過しなかったものを除去することで、粘度平均分子量１５１×１０４ｇ／ｍｏｌのエチレン重合体パウダーを得た。得られたエチレン重合体の物性を表１に示す。また、得られたエチレン重合体の１２５℃と１２３℃の等温結晶化時間測定チャートを図１に示す。【００８０】
［実施例２］
重合工程において、重合温度７５℃、重合圧力０．３５ＭＰａとし、固体触媒成分［Ａ］の代わりに固体触媒成分［Ｂ］を用い、Ｔｅｂｂｅ試薬は使用せず、トリイソブチルアルミニウムを３ｍｍｏｌ／ｈｒとし、水素濃度を４，２００ｐｐｍとしたこと以外は、実施例１と同様の操作により、粘度平均分子量２００×１０４ｇ／ｍｏｌの実施例２のエチレン重合体を得た。得られたエチレン重合体の物性を表１に示す。【００８１】
［実施例３］
重合工程において、重合温度６９℃、重合圧力０．４０ＭＰａとし、固体触媒成分［Ａ］の代わりに固体触媒成分［Ｂ］を用い、Ｔｅｂｂｅ試薬は使用せず、トリイソブチルアルミニウムを３ｍｍｏｌ／ｈｒとし、水素を６００ｐｐｍとし、１−ブテンをエチレンに対して０．１１ｍｏｌ％気相から導入したこと以外は、実施例１と同様の操作により、粘度平均分子量３００×１０４ｇ／ｍｏｌ、エチレン重合体中の１−ブテン含有量が０．０３ｍｏｌ％の実施例３のエチレン重合体を得た。得られたエチレン重合体の物性を表１に示す。【００８２】
［実施例４］
重合工程において、重合温度６６℃、重合圧力０．３５ＭＰａとし、固体触媒成分［Ａ］の代わりに固体触媒成分［Ｂ］を用い、Ｔｅｂｂｅ試薬は使用せず、トリイソブチルアルミニウムを３ｍｍｏｌ／ｈｒとし、水素を１００ｐｐｍとし、１−ブテンをエチレンに対して０．１０ｍｏｌ％気相から導入したこと以外は、実施例１と同様の操作により、粘度平均分子量６００×１０４ｇ／ｍｏｌ、エチレン重合体中の１−ブテン含有量が０．０３ｍｏｌ％実施例４のエチレン重合体を得た。得られたエチレン重合体の物性を表１に示す。【００８３】
［実施例５］
重合工程において、Ｔｅｂｂｅ試薬を５．０μｍｏｌ／ｈｒとし、水素濃度を７５ｐｐｍとしたこと以外は、実施例１と同様の操作により、粘度平均分子量７５０×１０４ｇ／ｍｏｌの実施例５のエチレン重合体を得た。得られたエチレン重合体の物性を表１に示す。【００８４】
［実施例６］
重合工程において、Ｔｅｂｂｅ試薬を３．５μｍｏｌ／ｈｒとし、水素濃度を８０ｐｐｍとし、１−ブテンをエチレンに対して０．０６ｍｏｌ％気相から導入したこと以外は、実施例１と同様の操作により、粘度平均分子量７５０×１０４ｇ／ｍｏｌ、エチレン重合体中の１−ブテン含有量が０．０６ｍｏｌ％の実施例６のエチレン重合体を得た。得られたエチレン重合体の物性を表１に示す。【００８５】
［比較例１］
重合工程において、重合温度８３℃、重合圧力０．５ＭＰａとし、固体触媒成分［Ａ］の代わりに固体触媒成分［Ｂ］を用い、Ｔｅｂｂｅ試薬は使用せず、水素濃度を１９０ｐｐｍとしたこと以外は実施例１と同様の操作により、粘度平均分子量６０×１０４ｇ／ｍｏｌの比較例１のエチレン重合体を得た。得られたエチレン重合体の物性を表１に示す。【００８６】
［比較例２］
重合工程において、重合温度６５℃、重合圧力０．２ＭＰａとし、固体触媒成分［Ａ］の代わりに固体触媒成分［Ｂ］を用い、Ｔｅｂｂｅ試薬と水素は使用せず、１−ブテンをエチレンに対して６．５ｍｏｌ％気相から導入したこと以外は、実施例１と同様の操作により、粘度平均分子量３８０×１０４ｇ／ｍｏｌ、エチレン重合体中の１−ブテン含有量が０．４ｍｏｌ％の比較例２のエチレン重合体を得た。得られたエチレン重合体の物性を表１に示す。比較例２のエチレン重合体は、１２５℃では３０分以内に結晶化に起因する発熱ピークのピークトップが現れなかった。【００８７】
［比較例３］
重合工程において、Ｔｅｂｂｅ試薬を３．５μｍｏｌ／ｈｒとし、水素濃度を８０ｐｐｍとし、１−ブテンをエチレンに対して０．１６ｍｏｌ％導入したこと以外は、実施例１と同様の操作により、粘度平均分子量５５０×１０４ｇ／ｍｏｌ、エチレン重合体中の１−ブテン含有量が０．１４ｍｏｌ％の比較例３のエチレン重合体を得た。得られたエチレン重合体の物性を表１に示す。【００８８】
［比較例４］
重合工程において、重合温度５５℃、重合圧力０．３ＭＰａとし、固体触媒成分［Ａ］の代わりに固体触媒成分［Ｂ］を用い、Ｔｅｂｂｅ試薬と水素を使用しなかったこと以外は、実施例１と同様の操作により、粘度平均分子量１，０５０×１０４ｇ／ｍｏｌの比較例４のエチレン重合体を得た。得られたエチレン重合体の物性を表１に示す。比較例４のエチレン重合体は、１２５℃では３０分以内に結晶化に起因する発熱ピークのピークトップが現れなかった。【００８９】
［比較例５］
ヘキサン、エチレン、水素、触媒を、錨形攪拌翼が付いたベッセル型３００Ｌ重合反応器に連続的に供給した。重合圧力は０．４ＭＰａであった。重合温度はジャケット冷却により６９℃に保った。ヘキサンは２０℃に調整して３２Ｌ／ｈｒで重合器の底部から供給した。担持型メタロセン触媒成分［Ａ］は、上記溶媒ヘキサンを移送液とし、２０℃に調整して０．２ｇ／ｈｒの速度で重合器の底部から添加し、トリイソブチルアルミニウムは２０℃に調整して３ｍｍｏｌ／ｈｒの速度で重合器の底部から添加し、Ｔｅｂｂｅ試薬は２０℃に調整して０．３μｍｏｌ／ｈｒの速度で重合器の底部から添加した。エチレンと水素は液相の重合器の底部から導入し、水素を、エチレンに対する水素濃度が６００ｐｐｍ、１−ブテンをエチレンに対して０．１１ｍｏｌ％気相からポンプで連続的に供給した。撹拌装置内の撹拌翼回転数は１００ｒｐｍとした。エチレン重合体の製造速度は１０ｋｇ／ｈｒであり、触媒活性は１１，０００ｇ−ＰＥ／ｇ−固体触媒成分［Ａ］であった。重合スラリーは、重合反応器のレベルが一定に保たれるように連続的に圧力０．０５Ｍｐａ、温度６０℃のフラッシュドラムに抜き、未反応のエチレン及び水素を分離した。
次に、得られた重合スラリーに少量のメタノールを添加して触媒を失活させた後、濾過することで溶剤を除去した。濾過後のポリマーに対する溶媒等の含有量は１９５％であった。
分離濾過されたエチレン重合体パウダーは、９５℃で窒素ブローしながら乾燥した。その後は、実施例１と同様の操作により、粘度平均分子量３００×１０４ｇ／ｍｏｌ、エチレン重合体中の１−ブテン含有量が０．０３ｍｏｌ％の比較例５のエチレン重合体を得た。得られたエチレン重合体の物性を表１に示す。【００９０】
【表１】
0006366888.tif 000002
【００９１】
本発明のエチレン重合体は、結晶化速度の温度応答が早いため、樹脂粘度が素早く上昇することで、速く引っ張っても糸径が小さくなり過ぎなかったり、糸が切れなかったりするので、引取り速度を上げることが可能である。
また、本発明のエチレン重合体は、結晶化速度の温度応答が早いため、樹脂固化速度が速く、短時間で粘着性が下がり、糸同士の引付き（ブロッキング）が防止される。
さらに、本発明のエチレン重合体は、結晶化速度の温度応答が早いため、Ｔダイから樹脂が押し出された後すぐに樹脂粘度が上昇し、溶媒が保持されやすく、冷却ロールで圧力がかかっても溶媒が染み出る割合が少なく、ロール付着物や液だれが抑制される。
以上のように、本発明のエチレン重合体は、効率よく、且つ、問題なく生産及び加工することができ、加工性及び生産安定性に優れる。【００９２】
本出願は、２０１７年２月３日出願の日本特許出願（特願２０１７−０１８６７６号）に基づくものであり、それらの内容はここに参照として取り込まれる。
【産業上の利用可能性】
【００９３】
本発明のエチレン重合体は、結晶化速度の温度応答が早く、加工性に優れ、生産性、及び生産安定性にも優れる。さらに、エチレン重合体を含む延伸成形体、微多孔膜、繊維等は強度や寸法精度に優れたものとなるため、高い産業上の利用可能性を有する。
【要約】
本発明は、粘度平均分子量が、１００×１０４以上１，０００×１０４以下であり、特定の等温結晶化時間測定条件により求められる、１２５℃と１２３℃の等温結晶化時間の比が、３．５以上１０．０以下であり、示差走査熱量計（ＤＳＣ）から求められる結晶化度が、４０％以上７５％以下である、エチレン重合体を提供する。【図１】
0006366888.tif 000003